(57)【特許請求の範囲】
【請求項１】
セルロース繊維を含んでいる紙に対して、０．１質量％以上のカチオン性界面活性剤を含有するクレープ紙であって、クレープ処理前の紙の長手方向の引張弾性率が５ＧＰａ以上であり且つ引張破断伸びが５％以下であり、水中伸度法によるクレープ率が５％以上であるクレープ紙。
【請求項２】
前記セルロース繊維が、循環叩解セルロース繊維である請求項１に記載のクレープ紙。
【請求項３】
前記セルロース繊維のフリーネスが２５０ｃｃ以上５５０ｃｃ以下である請求項１又は２に記載のクレープ紙。
【請求項４】
水中伸度法によるクレープ率が３０％以下である請求項１ないし３のいずれか一項に記載のクレープ紙。
【請求項５】
坪量が５ｇ／ｍ２以上４５ｇ／ｍ２以下である請求項１ないし４のいずれか一項に記載のクレープ紙。
【請求項６】
前記カチオン性界面活性剤が抗菌剤である請求項１ないし５のいずれか一項に記載のクレープ紙。
【請求項７】
紙力増強剤を更に含有する請求項１ないし６のいずれか一項に記載のクレープ紙。
【請求項８】
請求項１ないし７のいずれか一項に記載のクレープ紙を、カッターユニットを備えた加工機でカットする工程を含む吸収性物品の製造方法であって、
前記カッターユニットが、カッターと、該カッターの刃先を受ける部位とを有し、
前記カッターの刃先と前記部位との距離を、０を超え１００μｍ以下に設定し、
前記クレープ紙を、前記部位側に配置してカットする、吸収性物品の製造方法。
【請求項９】
叩解されたセルロース繊維を含む紙料を湿式抄紙し、それによって得られた紙匹にカチオン性界面活性剤を付与し、次いで該紙匹を乾燥して得られた紙をクレープ処理する工程を有するクレープ紙の製造方法であって、
前記セルロース繊維のフリーネスが２５０ｃｃ以上５５０ｃｃ以下になるまで循環叩解する、クレープ紙の製造方法。
【請求項１０】
クレープ処理前の前記紙の長手方向の引張弾性率を５ＧＰａ以上にし、且つ引張破断伸びを５％以下にする請求項９に記載の製造方法。
【発明の詳細な説明】
【技術分野】
【０００１】
本発明は、クレープ紙及びその製造方法に関する。また本発明は吸収性物品の製造方法に関する。
【背景技術】
【０００２】
吸収性物品を構成する部材の一つとして、カチオン性界面活性剤を含む薄葉紙がしばしば用いられる。例えば特許文献１には、カチオン性界面活性剤の一種である第四級アンモニウム塩からなる抗菌剤を繊維シートに含有させた抗菌シートが記載されている。この抗菌シートは、吸収性物品における吸収性コアを取り巻くように配置される。
【０００３】
特許文献２には柔軟性薄葉紙が記載されている。この柔軟性薄葉紙は、パルプスラリーをｐＨ７．５〜１０のアルカリ条件下に保持するアルカリ処理を行うとともに、このアルカリ処理中又はアルカリ処理後のパルプスラリーに柔軟剤を添加し、この柔軟剤を添加して得られるパルプスラリーを用いて抄紙して得られるものである。柔軟剤としてはカチオン性のものが用いられている。
【０００４】
特許文献３には抗菌性シートが記載されている。この抗菌性シートは、カチオン性界面活性剤の一種であるベンザルコニウム塩系の水難溶性抗菌剤を含有する水系塗布液を、セルロース繊維を含有する繊維シートに噴霧することで製造される。噴霧後の繊維シートは乾燥工程に付され、更にクレープ処理工程に付される。
【先行技術文献】
【特許文献】
【０００５】
【特許文献１】特開２００８−１９１９６６号公報
【特許文献２】特開２００８−５７０８４号公報
【特許文献３】特開２０１５−８９４８７号公報
【発明の概要】
【発明が解決しようとする課題】
【０００６】
吸収性物品に用いられる薄葉紙には、これまでの薄葉紙よりも種々の性能の性能が求められている。例えば風合いの高さや柔軟性の高さが求められている。一方で、加工のしやすさも求められている。例えば切断加工のしやすさ等が求められている。上述のとおり、吸収性物品に用いられる薄葉紙は種々知られているが、これらの薄葉紙はいまだ改良の余地のあるものであった。特にクレープ加工された薄葉紙に関しては、改良の余地が大きい。
【０００７】
したがって本発明の課題は、前述した従来技術が有する欠点を解消し得るクレープ紙及びその製造方法を提供することにある。
【課題を解決するための手段】
【０００８】
本発明は、セルロース繊維を含んでいる紙に対して、０．１質量％以上のカチオン性界面活性剤を含有するクレープ紙であって、クレープ処理前の紙の長手方向の引張弾性率が５ＧＰａ以上であり且つ引張破断伸びが５％以下であり、水中伸度法によるクレープ率が５％以上であるクレープ紙を提供するものである。
【０００９】
また本発明は、前記のクレープ紙の好適な製造方法として、
叩解されたセルロース繊維を含む紙料を湿式抄紙し、それによって得られた紙匹にカチオン性界面活性剤を付与し、次いで該紙匹を乾燥して得られた紙をクレープ処理する工程を有するクレープ紙の製造方法であって、
前記セルロース繊維のフリーネスが２５０ｃｃ以上５５０ｃｃ以下になるまで循環叩解する、クレープ紙の製造方法を提供するものである。
【００１０】
更に本発明は、前記のクレープ紙を、カッターユニットを備えた加工機でカットする工程を含む吸収性物品の製造方法であって、
前記カッターユニットが、カッターと、該カッターの刃先を受ける部位とを有し、
前記カッターの刃先と前記部位との距離を、０を超え１００μｍ以下に設定し、
前記クレープ紙を、前記部位側に配置してカットする、吸収性物品の製造方法を提供するものである。
【発明の効果】
【００１１】
本発明によれば、風合いや柔軟性が高く、また切断加工のしやすいクレープ紙及びその製造方法が提供される。
【図面の簡単な説明】
【００１２】
【図１】図１は、本発明のクレープ紙の好適な製造方法の一実施形態を示す模式図である。
【図２】図２は、本発明のクレープ紙の原料として用いられるセルロース繊維の製造工程の一実施形態を示す模式図である。
【図３】図３（ａ）は、本発明のクレープ紙の原料として用いられるセルロース繊維について測定されたフリーネスと頻度との関係を示すグラフであり、図３（ｂ）は従来のセルロース繊維について測定されたフリーネスと頻度との関係を示すグラフである。
【図４】図４は、本発明のクレープ紙を備えた吸収性物品一実施形態を示す一部破断斜視図である。
【発明を実施するための形態】
【００１３】
以下本発明を、その好ましい実施形態に基づき図面を参照しながら説明する。本発明のクレープ紙は、襞や皺を有する紙である。襞や皺が紙に伸縮性を持たせるので、クレープ紙はこれを伸ばしたときの表面積が一般的な紙よりも大きくなる。また、クレープ処理することによって風合いや手触りの良さが向上したものとなる。本発明のクレープ紙は、原紙にクレープ処理が施されてなるものである。原紙は、セルロース繊維を含んでなる基材にカチオン性界面活性剤が含有されたものである。したがって原紙をクレープ処理してなるクレープ紙もカチオン界面活性剤を含有するものである。
【００１４】
図１には、本発明のクレープ紙の好適な製造方法の一実施形態が模式的に示されている。同図に示すとおり抄造工程（図示せず）によって湿式抄造された紙匹、すなわち繊維シート２０は、湿潤状態のまま搬送ベルト２１に搬送されてヤンキードライヤ２２に導入される。湿式抄紙には、叩解されたセルロース繊維を含む紙料が用いられる。セルロース繊維の叩解については後述する。
【００１５】
ヤンキードライヤ２２の導入部には、該ヤンキードライヤ２２の周面に対向するようにタッチロール２３が配置されている。湿潤状態の繊維シート２０は搬送ベルト２１とともに、タッチロール２３に案内されてヤンキードライヤ２２に導入される。そして繊維シート２０は、ヤンキードライヤ２２に導入される直前に、タッチロール２３の周面に保持された状態下、該繊維シート２０の一面に、噴霧ノズル１６から噴霧されたカチオン性界面活性剤が付与される。このように、本工程においては、第１面及びそれと反対側に位置する第２面を有する繊維シート２０における一方の面（例えば第１面）からのみ、カチオン性界面活性剤が噴霧によって付与される。
【００１６】
カチオン性界面活性剤が付与された繊維シート２０は、湿潤状態のままヤンキードライヤ２２の周面に保持されて搬送される。そして、その搬送の間に加熱されて水分が除去され乾燥される。このようにして得られた紙２４は、ドクターブレード２５によってクレープ処理が施されるとともに、ヤンキードライヤ２２の周面から剥離される。これによってクレープ紙２６が得られる。
【００１７】
本発明のクレープ紙２６におけるクレープの程度は、水中伸度法によって測定されたクレープ率で表して５％以上であり、８％以上であることが更に好ましく、１２％以上であることが一層好ましい。また３０％以下であることが好ましく、２５％以下であることが更に好ましく、１８％以下であることが一層好ましい。クレープ率は、５％以上３０％以下であることが好ましく、８％以上２５％以下であることが更に好ましく、１２％以上２５％以下であることが一層好ましい。
【００１８】
水中伸度法によるクレープ率は以下の手順で測定される。
（１）紙の寸法よりも大きい浸漬容器に紙が浸る十分量の水を入れる。
（２）試料１枚を紙の縦方向に１００〔ｍｍ〕、横方向に２５〔ｍｍ〕切り取る。
（３）試料を浸漬容器に浸漬する。
（４）６０秒経過後、紙の縦方向の長さを測定する。
水中伸度〔％〕は、以下の式により求める。
水中伸度〔％〕＝（Ｌ２−Ｌ１）／Ｌ１×１００
Ｌ１：浸漬前の試料の縦方向長さ
Ｌ２：浸漬後の試料の縦方向長さ
試料が小さく縦方向の長さＬ１が１００ｍｍ以上確保できない場合は、最低でも３０ｍｍ以上の長さで切り取ればよく、上式に従い計算して水中伸度が求められる。
【００１９】
上述の方法で得られたクレープ紙２６は０．１質量％以上のカチオン性界面活性剤を含有することが好ましい。これによってクレープ紙２６の風合いや柔軟性が向上し、該クレープ紙２６は吸収性物品の一構成部材として好適なものとなる。この観点から、クレープ紙２６に含まれるカチオン性界面活性剤の量０．３質量％以上であることが更に好ましく、０．６質量％以上であることが一層好ましい。一方、クレープ紙２６に含まれるカチオン性界面活性剤の量が過度に多い場合にはべたつきが発生し、また風合い向上の効果が飽和することから、クレープ紙２６に含まれるカチオン性界面活性剤の量は、８質量％以下であることが好ましく、５質量％以下であることが更に好ましく、３質量％以下であることが一層好ましい。具体的には、クレープ紙２６に含まれるカチオン性界面活性剤の量は、０．１質量％以上８質量％以下であることが好ましく、０．３質量％以上５質量％以下であることが更に好ましく、０．６質量％以上３質量％以下であることが一層好ましい。
【００２０】
クレープ紙２６に含まれるカチオン性界面活性剤の含有坪量は次の方法で測定される。市販の製品等から分析する場合には、ドライヤやコールドスプレーなどを用いて、各部材を剥がし、対象となるクレープ紙を得る。その後、クレープ紙中の前記のカチオン性抗菌剤の含有坪量を、液体クロマトグラフ／質量分析計（アジレント・テクノロジー株式会社製６１４０ ＬＣ／ＭＳ、イオン化法：ＥＳＩ）にて測定する。あるいは、検量線を作成し、これに基づいてカチオン性抗菌剤の含有量を測定することもできる。
【００２１】
カチオン性界面活性剤としては、紙に含有させることで、紙の風合いや柔軟性を向上させ得るものが用いられる。そのようなカチオン性界面活性剤の例としては、例えば塩化ベンザルコニウム、塩化ベンゼトニウム及びセチルリン酸ベンザルコニウムなどを好適に用いることができ、特にセチルリン酸ベンザルコニウム（Ｃ３８Ｈ７４ＮＯ４Ｐ）を用いることが、クレープ紙に抗菌性が発現し、且つその安全性及び即効性が高い点から好ましい。つまりカチオン性界面活性剤は抗菌剤であることが好ましい。クレープ紙に抗菌性が発現することは、該クレープ紙を吸収性物品の構成部材と用いる場合に非常に有利である。セチルリン酸ベンザルコニウムとしては、花王株式会社より商品名サニゾールＰとして販売されている抗菌剤を用いることができる。なおサニゾールには、これ以外に、サニゾールＢ−５０（アルキルベンジルジメチルアンモニウムクロライド）及びサニゾールＣ（アルキルベンジルジメチルアンモニウムクロライド）なども知られており、これらを用いてもよい。
【００２２】
カチオン性界面活性剤は、クレープ紙の面方向の全域に満遍なく施すことができる。あるいはクレープ紙の面方向において、カチオン性界面活性剤の存在部と非存在部とが形成されるように施すこともできる。例えば図１に示す製造工程における長手方向に沿って延びるストライプ状の存在部と非存在部とが、幅方向に交互に位置するように、カチオン性界面活性剤を施すことができる。
【００２３】
一方、クレープ紙の厚み方向に関しては、カチオン性界面活性剤は、厚み方向の全域にわたって存在していてもよく、あるいはクレープ紙における２つの面のうちの一方の面側に偏在していてもよい。
【００２４】
本発明のクレープ紙は、クレープ処理されていることに加えてカチオン性界面活性剤を含んでいることで、風合いや柔軟性が高いものとなっている。カチオン性界面活性剤を含んでいるクレープ紙の加工性について検討したところ、かかるクレープ紙はカチオン性界面活性剤を含んでいないクレープ紙よりも、加工性のうち、カッター刃による切断性に劣ることが判明した。本発明者はこの原因の究明を鋭意推し進めたところ、クレープ処理に付される前の紙、すなわちカチオン性界面活性剤を含む紙匹がヤンキードライヤで乾燥されてなる紙（以下、この紙のことを「原紙」とも言う。）の物性がクレープ紙の切断性に大きく影響していることを知見した。本発明は、かかる知見に基づきなされたものである。
【００２５】
クレープ紙の切断性に影響する原紙の物性として、原紙の長手方向の引張弾性率及び原紙の長手方向の引張破断伸びの二つが主な支配要因であることを、本発明者は知見した。ここで言う「長手方向」とは原紙の製造における抄紙方向（ＭＤ）のことである。
【００２６】
原紙の長手方向の引張弾性率に関しては、これを５ＧＰａ以上に設定することが有利であることが本発明者らの検討の結果判明した。これによって、該原紙をクレープ処理して得られるクレープ紙の切断性が良好になる。これとは対照的に、引張弾性率が５ＧＰａ未満である原紙をクレープ処理して得られるクレープ紙ではカッター刃による切断を首尾よく行うことができない。カッター刃による切断を一層首尾よく行う観点から、原紙の引張弾性率は５．５ＧＰａ以上に設定することが更に好ましく、６ＧＰａ以上に設定することが一層好ましい。また、９ＧＰａ以下に設定することが好ましく、８ＧＰａ以下に設定することが更に好ましく、７．５ＧＰａ以下に設定することが一層好ましい。原紙の引張弾性率は、５ＧＰａ以上９ＧＰａ以下に設定することが好ましく、５．５ＧＰａ以上８ＧＰａ以下に設定することが更に好ましく、６ＧＰａ以上７．５ＧＰａ以下に設定することが一層好ましい。
【００２７】
原紙の長手方向の引張弾性率は、次の方法で測定される。幅が２５ｍｍで、長さが１５０ｍｍの測定片を用意する。この測定片においては、その長手方向が製造時の抄紙方向ＭＤと一致するようにする。この測定片を、引張試験機のチャックに把持させる。チャック間距離は１００ｍｍとする。引張速度３００ｍｍ／ｍｉｎで引張試験行い応力−伸びの関係を求める。この関係のなかで、弾性変形領域の傾きを求め、その値を試験片の断面積（厚み：５０μｍ×２５ｍｍ）で除して得られた値を引張弾性率とする。ここで指定した条件以外はＪＩＳ  Ｐ８１１３：２００６の規格に準じた試験方法で行う。
【００２８】
引張弾性率の算出において、試験片の厚みを５０μｍとした理由は以下のとおりである。一般的には紙の引張弾性率の算出においては、前記のＪＩＳ規格に記載されているとおり、実測した紙の厚みと幅から断面積を求める。しかし、紙の厚みは、紙の表面性や紙の製造過程でのプレス工程（ロール間の脱水工程など）により変動し、実質的に同じ坪量で切断性が同じ紙であっても、その影響を受け引張弾性率は変動し、切断性と相関がないことが本発明者の検討の結果判明した。本発明者は、加工機における切断過程において、原紙が切断直前に刃先から受ける高圧縮の状態での切断性を種々検討した結果、原紙の厚さが５０μｍであると仮定したときの引張弾性率が、加工機での切断性と高い相関があることを見出した。この理由によって、本発明では引張弾性率の算出に、厚み５０μｍでの断面積を採用したものである。
【００２９】
原紙の長手方向の引張破断伸びに関しては、これを５％以下に設定することが有利であることが本発明者らの検討の結果判明した。これによって、該原紙をクレープ処理して得られるクレープ紙の切断性が良好になる。これとは対照的に、引張破断伸びが５％超である原紙をクレープ処理して得られるクレープ紙ではカッター刃による切断を首尾よく行うことができない。カッター刃による切断を一層首尾よく行う観点から、原紙の引張破断伸びは４％以下に設定することが更に好ましい。原紙の引張破断伸びはクレープ処理後のクレープ紙を柔らかく風合いを良くする観点から、好ましくは１．５％以上、更に好ましくは２．５％以上である。以上の観点から、原紙の引張破断伸びは、好ましくは１．５％以上５％以下、更に好ましくは２．５％以上４％以下に設定することが好ましい。
【００３０】
原紙の長手方向の引張破断伸びは、次の方法で測定される。上述の引張弾性率の測定において、測定片が破断するまで引張試験を行う。破断が起こったときの測定片の長さを測定し、〔（破断時の測定片の長さ−１００）／１００〕×１００の値を引張破断伸び（％）とする。
【００３１】
なお、原紙をクレープ処理して得られるクレープ紙について上述の引張弾性率及び引張破断伸びを測定した場合、切断性の良好なクレープ紙とそうでないクレープ紙との間で引張弾性率及び引張破断伸びの値に有意差は観察されなかった。切断性の良好なクレープ紙とそうでないクレープ紙との間で引張弾性及び引張破断伸びの値に有意差は観察されるのは、クレープ処理前の原紙に関してのみであることを本発明者は確認している。
【００３２】
原紙の長手方向の引張弾性率及び引張破断伸びを上述した範囲に設定するためには、原紙の原料となるセルロース繊維の種類や処理方法を適切に選択すればよい。セルロース繊維としては、例えば針葉樹クラフトパルプや広葉樹クラフトパルプのような木材パルプ、木綿パルプ及びワラパルプ等の天然セルロース繊維が挙げられる。あるいはレーヨン及びキュプラ等の再生セルロース繊維を用いることができる。更に、アセテート等の半合成セルロース繊維を用いることもできる。特に、原紙の原料となるセルロース繊維として木材パルプを用い、該木材パルプの処理を適切に行うことが有効であることが、本発明者の検討の結果判明した。
【００３３】
木材パルプに対する処理としては、紙料の調製前に行われる木材パルプの叩解処理において、循環叩解処理を行うことが有利である。循環叩解処理は、図２に示すとおり、リファイナ３０と、その下流側に配置されたポーチャー３１との間に循環流路３２を設け、リファイナ３０で叩解された木材パルプの一部を、ポーチャー３１を介してリファイナ３０へ戻して再度叩解する処理のことである。
【００３４】
図２に示す装置において、リファイナ３０の上流側に設置されているパルパー３３において離解された木材パルプは、リファイナ３０に送られて叩解される。叩解された木材パルプは貯留槽としてのポーチャー３１に送られる（１パス叩解）。ポーチャー３１に貯留されているパルプは配管を伝い、順次リファイナ３０に戻される。リファイナ３０に戻された木材パルプは再び叩解されて叩解が進行する。このように２回リファイナで処理されたパルプは、１パス叩解によって１回処理されたパルプがあるポーチャーへ移送され混合される。この繰り返しによって、リファイナを１回ないし複数回通過して処理されたパルプが混在する状態となる。このようにして循環叩解セルロース繊維としての循環叩解木材パルプが得られる。
【００３５】
循環叩解による木材パルプの叩解の程度はフリーネスで表して２５０ｃｃ以上とすることが好ましく、３５０ｃｃ以上とすることが更に好ましく、４００ｃｃ以上とすることが一層好ましい。また、５５０ｃｃ以下とすることが好ましく、５００ｃｃ以下とすることが更に好ましく、４５０ｃｃ以下とすることが一層好ましい。木材パルプのフリーネスは、２５０ｃｃ５５０ｃｃ以下とすることが好ましく、３５０ｃｃ５００ｃｃ以下とすることが更に好ましく、４００ｃｃ４５０ｃｃ以下とすることが一層好ましい。
【００３６】
フリーネスは、ＪＩＳ  Ｐ８１２１に規定するカナダ標準ろ水度（ＣＳＦ）で示される値であり、木材パルプの叩解の度合いを示す値である。通常、フリーネスの値が小さいほど、叩解の度合いが強く、叩解による繊維の損傷が大きくてフィブリル化が進行している。フリーネスが前記範囲にある木材パルプは、フィブリル化が進行しているため繊維どうしが絡み合い易く、そのことに起因して原紙の引張弾性率が高くなり、また引張破断伸びが低くなる。
【００３７】
循環叩解によって木材パルプのフリーネスを上述のとおりに設定するには、例えばリファイナ３０のトルクや回転数を調整したり、叩解の処理時間を調整したりすればよい。叩解機としては、例えばダブルディスクリファイナ、シングルディスクリファイナ及びダブルコニファイナなどを用いることができ、特にダブルディスクリファイナを用いることが有利である。
【００３８】
循環叩解によって叩解された木材パルプは、パルプ繊維１本当たりに存在するフィブリルの数が非常に多いものから、少ないものまで、多岐にわたって含んでいることが特徴の一つである。また、循環叩解が進むことによって、紙料中にはフィブリル化の進行とともに繊維が切断された非常に多数の微細繊維が存在することになる。これらの結果、図３（ａ）に示すとおり、循環叩解によって叩解された木材パルプは、その叩解度が、低いものから高いものまでが平均化されて存在している。これとは対照的に、循環叩解を行わず、１パスで叩解を行った場合には、図３（ｂ）に示すとおり、ある特定の叩解度にピークを有するものとなり、パルプ繊維１本１本のフィブリル化の程度や叩解度のばらつきは小さいものとなる。
【００３９】
原紙の引張弾性率及び引張破断伸びを上述の範囲に設定するための別の手段として、原紙に紙力増強剤を配合することが挙げられる。紙の技術分野において紙力増強剤としては、一般に湿潤紙力増強剤と乾燥紙力増強剤とが知られているところ、本発明においてはいずれの紙力増強剤を用いることもできる。両紙力増強剤を併用することもできる。紙力増強剤は、好適には、紙料中に含有させておく内添法が、均一な分散性の点から好ましい。
【００４０】
湿潤紙力増強剤としては、カチオン性基を有するカチオンポリマーが好適なものとして挙げられる。そのような湿潤紙力増強剤としては、例えばポリアミドポリアミンエピクロロヒドリン樹脂（エポキシ化ポリアミドポリアミン樹脂（ＰＡＥ））、尿素−ホルマリン樹脂、メアミン−ホルマリン樹脂、ジアルデヒドデンプン、ポリエチレンアミン、メチロール化ポリアミド等が挙げられる。これらの湿潤紙力増強剤は１種を単独で又は２種以上を組み合わせて用いることができる。これらの湿潤紙力増強剤の中でも、使用可能な抄紙ｐＨ域が広い、ホルマリンを含有していない環境負荷の低減等の観点から、エポキシ化ポリアミドポリアミン樹脂（ＰＡＥ）が好ましい。
【００４１】
乾燥紙力増強剤としては、低分子量のものと高分子量のものとの双方を用いることができる。低分子量の乾燥紙力増強剤としては、重量平均分子量（Ｍｗ）が０．２以上５０万以下のアニオン性基を有する低分子アニオンポリマーが好適に用いられる。ヤンキードライヤへの貼り付き性及び地合の観点から、低分子アニオンポリマーは、アニオン性基を有し、重量平均分子量（Ｍｗ）が０．５〜４５万、特に１〜４０万の低分子アニオンポリマーであることが好ましい。低分子量の乾燥紙力増強剤の具体例としては、カルボキシメチルセルロース（ＣＭＣ）の塩及びポリビニルアルコール（ＰＶＡ）等が挙げられる。これらは１種を単独で又は２種以上を組み合わせて用いることができる。これらの低分子量の乾燥紙力増強剤の中でも、汎用性及び溶解性の観点から、カルボキシメチルセルロース（ＣＭＣ）の塩が好ましい。ＣＭＣの置換度（エーテル化度）は理論的に３まで可能であるが、生産性等の観点から０．５以上１．５以下の範囲にあることが好ましい。ＣＭＣの塩としては、ナトリウム塩が主に用いられる。
【００４２】
高分子量の乾燥紙力増強剤としては、その重量平均分子量（Ｍｗ）が５００以上３０００万以下のアニオン性基を有する高分子ポリマーが好適に用いられる。特に、重量平均分子量（Ｍｗ）が６００以上２５００万以下、特に８００以上２０００万以下のアクリル系ポリアクリルアミド樹脂（ＰＡＭ）を用いることが好ましい。ＰＡＭにおけるアクリル酸ソーダの割合は０．１％ｍｏｌ以上８０％ｍｏｌ以下であることが好ましく、１％ｍｏｌ以上５０％ｍｏｌ以下であることが更に好ましい。
【００４３】
クレープ紙に含まれる紙力増強剤の量は、０．０２質量％以上であることが好ましく、０．１質量％以上であることが更に好ましく、０．５質量％以上であることが一層好ましい。また、５質量％以下であることが好ましく、３質量％以下であることが更に好ましく、２質量％以下であることが一層好ましい。クレープ紙に含まれる紙力増強剤の量は、０．０２質量％以上５質量％以下であることが好ましく、０．１質量％以上３質量％以下であることが更に好ましく、０．５質量％以上２質量％以下であることが一層好ましい。２種類以上の紙力増強剤を組み合わせて用いる場合には、使用したすべての紙力増強剤の合計量に基づき前記の割合を算出する。
【００４４】
以上のとおりの構成を有する本発明のクレープ紙は、風合いや柔軟性が高いだけではなく、切断加工のしやすいものでもある。切断加工に際しては一般に、クレープ紙を、カッターユニット（図示せず）を備えた加工機（図示せず）でカットする。カッターユニットは一般に、カッターと、該カッターの刃先を受ける部位、すなわちアンビルとを有している。この加工機を用いた切断加工においては、カッターの刃先とアンビルとの間にクリアランスを設けることが、刃先やアンビルの摩耗や損傷を防ぐ点から好ましい。実質クリアランスは０になるように調整される（カッター刃はリシャープされ再利用される）。おむつ等の加工機において吸収体の切断を繰り返すと刃先の摩耗が進み、クリアランスが開く。クリアランスが実質０の場合、引張弾性率が５ＧＰａに満たないどのような紙でも切断することが可能であるが、首尾よく切断する観点からクリアランスは１００μｍ以下であることが好ましい。この観点から、クリアランス、すなわちカッターの刃先とアンビルとの距離は、０を超え１００μｍ以下に設定することが好ましい。
【００４５】
以下に述べる図４に示すような吸収体の加工においては、クレープ紙２６の長手方向Ｘ１がおむつ等の製品の長手方向Ｘ２と一致するように該クレープ紙２６が吸収性コア４０を被覆する。このとき、クレープ紙２６はアンビルに接した状態で切断され、その後に液透過性の不織布からなる表面シートや液不透過性のバックシート等の部材と組み合わされる加工が行われる。
【００４６】
本発明のクレープ紙は、好適には吸収性物品の構成部材として用いられる。図４には、本発明のクレープ紙を使い捨ておむつや生理用ナプキンなどの吸収性物品に適用したときの一例が示されている。同図には、吸収性物品の吸収性コア４０の表面全域を被覆する被覆シート４１として、クレープ紙２６を用いた実施形態が示されている。吸収性コア４０は、フラッフパルプなどの吸液性繊維、又は吸液性繊維及び高吸収性ポリマーを含んで構成されている。この吸収性コア４０における面のうち、少なくとも着用者の肌に対向する面をクレープ紙２６で被覆している。この場合、クレープ紙２６の二つの面のうち、カチオン性界面活性剤が多く存在している側の面４１ａを着用者の肌に対向するように配置することが好ましい。特に、カチオン性界面活性剤が抗菌剤である場合、該抗菌剤が多く存在している側の面を着用者の肌に対向するように配置することが好ましい。なお吸収性物品は、一般に、液透過性の表面シート、液不透過性ないし難透過性の裏面シート及び両シート間に配置された液保持性の吸収体を備えている。
【００４７】
以上、本発明をその好ましい実施形態に基づき説明したが、本発明は前記実施形態に制限されない。例えば本発明のクレープ紙は、吸収性物品の構成部材として好適に用いられるものであるが、それ以外の用途に本発明のクレープ紙を用いることは何ら妨げられない。
【実施例】
【００４８】
以下、実施例により本発明を更に詳細に説明する。しかしながら本発明の範囲は、かかる実施例に制限されない。特に断らない限り、「％」は「質量％」を意味する。
【００４９】
〔実施例１〕
セルロール繊維としてＮＢＫＰ（商品名Ｃａｒｉｂｏｏ、Ｃａｒｉｂｏｏ Ｐｕｌｐ ａｎｄ Ｐａｐｅｒ Ｃｏｍｐａｎｙ社製）を用いた。これを図２に示す循環叩解に付して、フリーネスを以下の表１に示す値とした。このセルロース繊維を含む紙料に表１に示す紙力増強剤を添加した。湿潤紙力増強剤としてポリアミンエピクロロヒドリン（商品名ＷＳ−４０２４、星光ＰＭＣ株式会社製）を用い、乾燥紙力剤としてポリアクリルアミド（商品名アコフロックＡ９５、ＭＴアクアポリマー株式会社製）、及びカルボキシメチルセルロース（商品名セロゲンＷＳ−Ｃ、第一工業製薬株式会社製）を用いた。各紙力増強剤の量は、最終的に得られるクレープ紙中での割合が同表になるような値とした。このようにして得られた紙料を用い、円網を用いた湿式抄紙を行い、それによって得られた紙匹を図１に示す装置を用いて乾燥させ、且つクレープ処理した。乾燥に際しては、表１に示すカチオン性抗菌剤を紙匹に噴霧した。カチオン性抗菌剤としてはセチルリン酸ベンザルコニウム（商品名サニゾールＰ、花王株式会社製）、塩化ベンザルコニウム（商品名サニゾールＣ、花王株式会社製）、塩化ベンゼトニウム（和光純薬工業株式会社製）を用いた。カチオン性抗菌剤の噴霧量は、最終的に得られるクレープ紙中での割合が同表になるような値とした。このようにして、目的とするクレープ紙を得た。得られたクレープ紙について、上述の方法でクレープ率を測定し、更に以下の方法で風合い及び切断適性を評価した。また、クレープ処理する前の原紙について長手方向の引張弾性率及び引張破断伸びを測定した。これらの結果を表１に示す。
【００５０】
〔実施例２ないし１０〕
以下の表１に示す条件を採用する以外は実施例１と同様にしてクレープ紙を得た。得られたクレープ紙について、実施例１と同様の測定及び評価を行った。それらの結果を表１に示す。
【００５１】
〔比較例１〕
本比較例は、実施例１において原紙に対して、低いクレープ率でクレープ処理を行った例である。それ以外は実施例１と同様にした。得られた紙について、実施例１と同様の測定及び評価を行った。それらの結果を表２に示す。
【００５２】
〔比較例２〕
本比較例は、実施例１で用いたセルロース繊維に代えて、該セルロース繊維よりもフリーネスの高いセルロース繊維を用いた例である。このセルロースは、１パスの叩解によって得られたものである。それ以外は実施例１と同様にした。得られたクレープ紙について、実施例１と同様の測定及び評価を行った。それらの結果を表２に示す。
【００５３】
〔比較例３〕
本比較例は、実施例１で用いたセルロース繊維に対して、その質量の１０％をレーヨン繊維（繊維長３８ｍｍ、ダイワボウレーヨン株式会社製）に置き換えた例である。それ以外は実施例１と同様にした。得られたクレープ紙について、実施例１と同様の測定及び評価を行った。それらの結果を表２に示す。
【００５４】
＜風合い＞
専門パネル５人（不織布の研究開発従事者）に、実施例と比較例のシートを手に持たせ、実施例３のシートの官能値を５．０、比較例１のシートの官能値を１．０として基準を設け、他の実施例と比較例について基準と相対比較しながら風合いの官能評価を行わせた。各シート３枚を評価し、全パネラーの平均値を風合いの官能値とした。
５：非常に柔らかい
４：柔らかい
３：やや柔らかい
２：やや硬い
１：硬い
【００５５】
＜切断適性＞
生理用ナプキンの加工機においてロール状のクレープ紙をＭＤ方向に搬送し、パルプ１５０ｇ／ｍ２、吸収性ポリマー１５０ｇ／ｍ２の混合積繊体（吸収性コア）をクレープ紙の上に載せ、図４に示すようにクレープ紙で被覆して吸収体を得た。カッター刃を有するロータリーカッターと、それに対向するアンビルロールとの間に吸収体を通過させて、該吸収体を連続して切断した。吸収体の切断は、その大きさが幅７０ｍｍ、長手方向の長さが２００ｍｍとなるようにした。ロータリーカッターの速度は吸収体３００個／分に設定し、３０分の加工を行った。クレープ紙の切断不良による吸収体の搬送不良や、吸収体が切断されず連結される等の加工不良が起きず、連続して３０分加工できた場合はそのクレープ紙の切断適性を○と評価し、クレープ紙の切断不良が生じ、そのことが原因で吸収体が連結されていたり（製品不良）、吸収体がめくれる等の搬送不良が生じた場合はそのクレープ紙の切断適性を×と評価した。
【００５６】
【表１】
0006626375.tif 000002
【００５７】
【表２】
0006626375.tif 000003
【００５８】
表１及び表２に示す結果から明らかなとおり、所定の引張弾性率及び引張破断伸びを有する原紙を５％以上の高いクレープ率でクレープ処理して得られた各実施例のクレープ紙は、良好な風合いを呈するとともに加工適性に優れたものであることが判る。これに対して５％未満の低いクレープ率でクレープ処理を施した比較例１の紙は風合いに劣るものであることが判る。フリーネスの高いセルロースを原料とする比較例２のクレープ紙や、循環叩解セルロース繊維に加えて他の繊維を原料とする比較例３のクレープ紙は、切断適性に劣るものであることが判る。
【符号の説明】
【００５９】
１６  噴霧ノズル
２０  繊維シート
２１  搬送ベルト
２２  ヤンキードライヤ
２３  タッチロール
２４  原紙
２５  ドクターブレード
２６  クレープ紙
３０  リファイナ
３１  ポーチャー
３２  循環管路
【図１】
0006626375.tif 000004
【図２】
0006626375.tif 000005
【図３】
0006626375.tif 000006
【図４】
0006626375.tif 000007